(57)【要約】回折顔料フレークを選択的に整列させて画像を形成する。一実施形態では、磁性層を有するフレークが磁場で整列しやすいような形状を付与される。別の実施形態では、フレークは磁気的に不連続な層を含む。特定の実施形態では、回折格子パターン上にニッケルを堆積すると、格子パターンに沿った磁針を生じ、得られる回折顔料フレークを磁気的に整列させることができる。磁気的に整列したフレーク試験試料のカラー・スキャンは、磁性回折顔料フレークの整列方向に平行な照射と垂直な照射との間で大きな違いを示す。
2005538233.tif 000002
【特許請求の範囲】
【請求項１】
印加磁場に対して顔料粒子を配向させることができる磁気構造体、および
回折格子、
を備えた顔料粒子。
【請求項２】
前記磁気構造体が磁性材料の層であり、前記顔料粒子が前記印加磁場で配向しやすい形状を有する請求項１に記載の顔料粒子。
【請求項３】
前記磁気構造体が、形状を付与された磁性材料を含む請求項１に記載の顔料粒子。
【請求項４】
前記磁気構造体が複数の磁性ストライプを備える請求項１に記載の顔料粒子。
【請求項５】
前記磁気構造体が半透明の磁性材料を含む請求項１に記載の顔料粒子。
【請求項６】
前記磁気構造体が、ニッケル、コバルト、鉄、ガドリニウム、テルビウム、ジスプロシウム、エルビウム、Ｆｅ−Ｓｉ合金、Ｆｅ−Ｎｉ合金、Ｆｅ−Ｃｏ合金、Ｆｅ−Ｎｉ−Ｍｏ合金、ＳｍＣｏ５、ＮｄＣｏ５、Ｓｍ２ＣＯ１７、Ｎｄ２Ｆｅ１４Ｂ、ＴｂＦｅ２、Ｆｅ３０４、ＮｉＦｅ２Ｏ４、またはＣｏＦｅ２Ｏ４を含む請求項１に記載の顔料粒子。
【請求項７】
前記回折格子が複数の溝を備える請求項１に記載の顔料粒子。
【請求項８】
前記複数の溝が、５００本／ｍｍと５０００本／ｍｍの間の間隔を有する請求項７に記載の顔料粒子。
【請求項９】
前記磁気構造体が、前記回折格子の前記複数の溝に平行に配置される磁針を備える請求項７に記載の顔料粒子。
【請求項１０】
前記磁針の少なくとも一部が、介在する磁性材料と合体している請求項９に記載の顔料粒子。
【請求項１１】
前記磁気構造体が、可変の厚さを有する磁性材料の層を備える請求項１に記載の顔料粒子。
【請求項１２】
前記磁性材料の層が連続層である請求項１１に記載の顔料粒子。
【請求項１３】
インク・ビヒクルに分散させて、インク配合物とされる請求項１に記載の顔料粒子。
【請求項１４】
塗料ビヒクルに分散させて、塗料配合物とされる請求項１に記載の顔料粒子。
【請求項１５】
ポリマー・シートに分散され、前記顔料粒子の前記回折格子が前記シート内で選択的に配向している請求項１に記載の顔料粒子。
【請求項１６】
回折格子を含むようにパターン化された反射層、および
前記回折格子に沿って配置された複数の磁針、
を備える顔料粒子。
【請求項１７】
基材上に形成された画像であって、
第１の複数の回折顔料フレークを含み、前記複数の回折顔料フレークの少なくとも一部は選ばれた第１の方向に配向している第１フィールド、および
第２フィールド、
を備える画像。
【請求項１８】
前記複数の回折顔料フレークが磁気的に配向し得る回折顔料フレークを含む請求項１７に記載の画像。
【請求項１９】
前記第２フィールドが第２の複数の回折顔料フレークを含む請求項１７に記載の画像。
【請求項２０】
前記第２の複数の回折顔料フレークの少なくとも一部分が選ばれた第２の方向に配向している請求項１９に記載の画像。
【請求項２１】
物品に付けられセキュリティ機能を付与する請求項１７に記載の画像。
【請求項２２】
基材上に形成された画像であって、
第１の複数の回折顔料フレークを含む第１フィールド、および
第２の複数の回折顔料フレークを含む第２フィールド、
を含み、前記画像が選ばれた視角から見られた時に、前記第１フィールドが前記第２フィールドから識別できる画像。
【請求項２３】
前記第１の複数の回折フレークが第１の回折格子をもち、前記第２の複数の回折フレークが第２の回折格子をもつ請求項２２に記載の画像。
【請求項２４】
前記第１の複数の回折フレークの少なくとも一部分が、第１の選ばれた方向に配向している請求項２２に記載の画像。
【請求項２５】
前記第２の複数の回折フレークの少なくとも一部分が、第２の選ばれた方向に配向している請求項２４に記載の画像。
【請求項２６】
前記画像が回折による光学可変画像である請求項２２に記載の画像。
【請求項２７】
第１の選ばれた方向に配向した回折顔料フレークを有する第１の複数のピクセル、
第２の選ばれた方向に配向した回折顔料フレークを有する第２の複数のピクセル、
を備える光学可変画像。
【請求項２８】
前記光学可変画像がキネグラムを提供する請求項２７に記載の光学可変画像。
【請求項２９】
前記第１の複数のピクセルにより少なくとも部分的に形成された第１画像と、前記第２の複数のピクセルにより少なくとも部分的に形成された第２画像とを含み、前記第１画像が第１視角で現われ、前記第２画像が第２視角で現われる請求項２７に記載の光学可変画像。
【請求項３０】
前記第１画像が前記第２画像に少なくとも部分的に重ね合わせられている請求項２９に記載の光学可変画像。
【請求項３１】
物品に付けられセキュリティ機能を付与する請求項２７に記載の光学可変画像。
【請求項３２】
基材上に画像を形成する方法であって、第１の複数の回折顔料フレークを前記画像のフィールドで整列させることを含む前記方法。
【請求項３３】
回折画像を形成する方法であって、
顔料フレークの主表面に本質的に平行な面で整列し得る磁気構造体を有する回折顔料フレークを提供すること、および
磁場を印加して前記顔料フレークの回折格子を選ばれた方向に整列させること、
を含む方法。
【請求項３４】
前記回折格子が複数の溝を備え、前記回折顔料フレークが、前記磁場に沿って前記複数の溝を整列させるように配置された磁気構造体を備える請求項３３に記載の方法。
【請求項３５】
前記回折顔料フレークが基材に付けられる前に、前記磁場が印加される請求項３３に記載の方法。
【請求項３６】
前記回折顔料フレークが流体キャリアに含められ、前記回折顔料フレークが基材に付けられた後に前記磁場が印加される請求項３３に記載の方法。
【請求項３７】
前記提供するステップが、前記回折顔料フレークを印刷ステップで基材に付けることを含む請求項３３に記載の方法。
【請求項３８】
前記印刷ステップが、グラビア、スタンプ、凹版、フレキソ、シルク−スクリーン、ジェットまたは平版印刷を含む請求項３７に記載の方法。
【請求項３９】
前記提供するステップが、塗装ステップで基材に前記回折顔料フレークを付けることを含む請求項３３に記載の方法。
【請求項４０】
前記塗装ステップが、前記回折顔料を含む塗料配合物を基材上に、ディッピング、スプレー、ローラ、またはブラシ塗装することを含む請求項３９に記載の方法。
【請求項４１】
前記提供するステップが粉体塗装法を含む請求項３３に記載の方法。
【請求項４２】
前記印加するステップが、前記顔料フレークが支持体の表面に付けられる前に、磁場を印加して前記顔料フレークの前記回折格子を整列させることを含む請求項３３に記載の方法。
【発明の詳細な説明】
【技術分野】
【０００１】
本発明は、一般に、光回折構造をもつ顔料と、回折性光学的可変画像デバイス（ｄｉｆｆｒａｃｔｉｖｅ  ｏｐｔｉｃａｌｌｙ  ｖａｒｉａｂｌｅ  ｉｍａｇｅ  ｄｅｖｉｃｅ、「ＤＯＶＩＤ」）、例えば、配向性（ｏｒｉｅｎｔａｂｌｅ）回折顔料フレーク、ならびにステレオグラム、キネグラム（ｋｉｎｅｇｒａｍ）、グラフィック要素配向デバイス（ｇｒａｐｈｉｃ  ｅｌｅｍｅｎｔ−ｏｒｉｅｎｔｅｄ  ｄｅｖｉｃｅ）、ドット配向デバイス、およびピクセル配向デバイス、さらに配向した光学的変化顔料フレークに関する。
【背景技術】
【０００２】
光学的可変顔料（ｏｐｔｉｃａｌｌｙ  ｖａｒｉａｂｌｅ  ｐｉｇｍｅｎｔ、「ＯＶＰ」（登録商標））は、多様な用途に使用される。それらは、塗料もしくはインクに、あるいはプラスチックと混合して使用され得る。このような塗料もしくはインクは、装飾のために、あるいは、紙幣の偽造防止手段として使用される。ＯＶＰの１つのタイプでは、光干渉構造を形成する、基板上の幾層かの薄膜が用いられる。通常、誘電体（スペーサ）層が反射体上に形成され、次に、スペーサ層上に光吸収材料の層が形成される。例えば、さらなるスペーサ−吸収体層ペアの付加のように、さらなる効果のための付加層を追加してもよい。別法として、（高−低−高）ｎまたは（低−高−低）ｎ誘電体、あるいは両方の組合せからなる光学的スタックを作製してもよい。
【０００３】
別のタイプの顔料では、パターン、例えば一連の溝が回折干渉構造を作り出すために使用される。回折顔料は、印刷物にも、また塗料、例えば自動車塗料にも、虹色の（ｉｒｉｄｅｓｃｅｎｔ）効果を生み出すために使用されている。
【０００４】
望みの効果を実現するために回折干渉を利用する他の製品があり、一般に、回折性光学的可変画像デバイス（「ＤＯＶＩＤ」）として知られている。いくつかのＤＯＶＩＤは、それらが見られる角度に応じて様々な画像を与える。例えば、いくつかのタイプのＤＯＶＩＤでは、１つの印刷対象を別のものの前に出現させる、視角（ｖｉｅｗｉｎｇ  ａｎｇｌｅ）に基づいて一連の画像を与える、あるいは、見る角度が変わるにつれて、２次元の画像が動いて見えるようにすることができる。他のＤＯＶＩＤでは、１つの視角では現われ、別の視角では消える画像をもつであろう。ＤＯＶＩＤは、銀行券、クレジット・カード、ソフトウェア伝達媒体、および他の高価値ドキュメントの偽造防止のために、また装飾のために使用されている。特定のタイプのＤＯＶＩＤが、「ピクセル−グラム（ｐｉｘｃｅｌ−ｇｒａｍ）」として知られている。ピクセル−グラムは、様々な線状回折領域（ピクセル）の一様でない空間分布に基づいている。回転するか傾けられると様々な画像が現われ得る、あるいは消え得るので、ピクセル−グラムは、高品質カラー写真複写機でさえ画像の変化する効果を複写しないであろうから、偽造が困難である。
【０００５】
ホログラム原盤上にホログラフィ微細構造を形成するのに使用される技術、例えば、干渉法、ホログラフィ、化学エッチング、イオン・ビーム・リソグラフィ、および電子線リソグラフィは、比較的複雑で費用がかかる。ホログラム原盤が作製された後、通常、原盤から複製成形型（ｒｅｐｌｉｃａｔｉｏｎ  ｔｏｏｌ）が作り出される。複製成形型は表面の起伏のある微細構造をポリマー箔（ｆｏｉｌ）に加圧転写し、次に、その箔はその背面にアルミニウム蒸着される。次に、その箔はドキュメント上に貼り付けられる。ホログラム原盤は、新しいそれぞれの画像に対して、あるいは、ホログラム原盤が摩耗した場合に、作製されなければならない。
【発明の開示】
【発明が解決しようとする課題】
【０００６】
このように、ＤＯＶＩＤを製造するための、より簡単な物品と方法が求められているであろう。様々な光学効果を実現するために、顔料フレークを望みの配向に整列させることができれば、さらに望ましい。
【課題を解決するための手段】
【０００７】
回折格子をもつ顔料粒子が、選択的に整列させられて、１つまたは複数の画像を形成する。異なるフィールドは、異なる回折顔料で、あるいは、選ばれた方向に整列した回折顔料で印刷され得る。同じく、異なる、また／もしくは、異なる整列をした回折顔料の、ピクセルまたはドットを用いて、画像を作り出すことができる。本発明の一実施形態は、印刷されたピクセルグラムであり、別の実施形態はドットＤＯＶＩＤであり、さらに別の実施形態はキネグラムである。
【０００８】
本発明の別の実施形態では、基材（ｍｅｄｉｕｍ）に付けられる前、その間、またはその後に、磁場内で顔料フレークが整列し易いように、磁性材料の層をもつ顔料フレークに形状が付与され得る。別の実施形態では、ランダムな形状のフレークが、磁場内でフレークが整列し易いように、形状を付与された磁気構造体を含む。特定の実施形態では、磁性材料の層がパターン化された下層（例えば、回折格子パターン）上に選ばれた厚さまで堆積されて、磁針（ｍａｇｎｅｔｉｃ  ｎｅｅｄｌｅ）のような不連続磁性層を形成する。別の実施形態では、例えば、溝があるか、または形状を付与された粒子の上にブレードを引くことにより、あるいはロールにより、回折フレークが機械的に整列させられる。
【発明を実施するための最良の形態】
【０００９】
Ｉ．序
一実施形態では、本発明は磁気配向性回折顔料フレークを提供する。特定の実施形態では、磁気配向性回折顔料フレークは、ＤＯＶＩＤを含めて、画像を印刷するために使用される。回折顔料フレークは通常、色彩、明度、色相、および／または彩度が見る角度に応じて様々に知覚される、塗料、インク、フィルム、プラスチックに使用される小さな粒子である。いくつかの回折顔料、例えばファブリ−ペロー型の干渉構造を含むものは、回折効果を与えるだけでなく、観察される色をシフトさせる。誘電体層を用いる薄膜干渉構造もまた、微細構造回折パターンと組み合わせることができる。いくつかの実施形態は、スペーサ層および吸収体層と組み合わせて回折反射体層を含んでいて、回折と薄膜干渉の両方を有するフレークとなる。
【００１０】
回折格子をもつ顔料は、プリズムに似て、光をスペクトル成分に分離するので、知覚される色は、視角で変わる。顔料フレークが磁性材料を含む場合、顔料フレークを磁場で配向させ得ることが見出された。この出願では、「磁性」材料は、フェロ−またはフェリ磁性であり得る。ニッケル、コバルト、鉄、ガドリニウム、テルビウム、ジスプロシウム、エルビウム、ならびにこれらの合金と酸化物、Ｆｅ／Ｓｉ、Ｆｅ／Ｎｉ、Ｆｅ／Ｃｏ、Ｆｅ／Ｎｉ／Ｍｏ、ＳｍＣｏ５、ＮｄＣｏ５、Ｓｍ２ＣＯ１７、Ｎｄ２Ｆｅ１４Ｂ、ＴｂＦｅ２、Ｆｅ３０４、ＮｉＦｅ２Ｏ４、およびＣｏＦｅ２Ｏ４は、磁性材料のいくつかの例である。磁性層、または磁性層の磁性材料は、永久磁化が可能である必要はないが、そうであってもよい。いくつかの実施形態では、永久磁化可能な磁性材料がフレークに含まれるが、フレークが付けられて画像を形成し終えるまでは、磁化されないままである。さらなる実施形態では、永久磁石材料を有するフレークは基板に付けられて視覚画像を形成し、その後で磁化されて、視覚画像に加えて磁気画像を生成する。いくつかの磁性フレークは、画像形成、あるいは、塗料またはインクのビヒクルとの混合の前に残留磁化が大きすぎる場合には凝集する傾向がある。
【００１１】
ＩＩ．フレーク構造の例
図１Ａは、本発明の実施形態による被覆フレーク１０の単純化された横断面である。一連の薄膜層が基板１２上に堆積されている。薄膜層は、磁性材料の層１４、１４’、反射材料層１６、１６’、および付加層１８、１８’を含む。付加層は、例えば、特定の干渉波長をもつように選ばれた厚さをもつ誘電体のスペーサ層１８、１８’および吸収体層１９、１９’であり得る。被覆フレークは、基板１２の両側に対称な皮膜をもつように示されているが、皮膜は非対称であってもよく、一方の側には全く何も無いといことさえもあり得る。同じく、フレークは一連の皮膜層により包み込まれていてもよい。様々なカラー・シフト、選択的吸収／反射、および他の光学的効果を実現するための、多くの光学的な構成が知られている。別の実施形態では、基板１２が磁性材料であり、磁性材料１４の別個の層は省かれる。さらに別の実施形態では、基板は反射性で磁性もあり、反射層１６もまた省かれる。さらに別の実施形態では、反射層が磁性材料であり、磁性材料の別個の層は省かれる。別の実施形態では、（複数の）吸収体層が磁性層であり得る。
【００１２】
適切な基板は、ガラス、マイカ、アルミナ、酸化鉄、グラファイト、オキシ塩化ビスマス、窒化ホウ素、ポリマーまたは金属あるいは同様の粒子のような材料から形成され得る。適切な反射体材料の例には、アルミニウム、鉄、タンタル、イリジウム、レニウム、銅、銀、金、白金、パラジウム、ニッケル、コバルト、ニオブ、クロム、スズ、および組合せまたは合金が含まれる。スペーサ層に適する材料には、硫化亜鉛（ＺｎＳ）、酸化亜鉛（ＺｎＯ）、酸化ジルコニウム（ＺｒＯ２）、二酸化チタン（ＴｉＯ２）、ダイヤモンドライク・カーボン、酸化インジウム（Ｉｎ２Ｏ３）、インジウム・スズ・酸化物（「ＩＴＯ」）、五酸化タンタル（Ｔａ２Ｏ５）、酸化セリウム（ＣｅＯ２）、酸化イットリウム（Ｙ２Ｏ３）、酸化ユーロピウム（Ｅｕ２Ｏ３）、酸化鉄、例えば酸化二鉄（ＩＩＩ）鉄（ＩＩ）（Ｆｅ３Ｏ４）および酸化鉄（Ｆｅ２Ｏ３）、窒化ハフニウム（ＨｆＮ）、炭化ハフニウム（ＨｆＣ）、酸化ハフニウム（ＨｆＯ２）、酸化ランタン（Ｌａ２Ｏ３）、酸化マグネシウム（ＭｇＯ）、酸化ネオジム（Ｎｄ２Ｏ３）、酸化プラセオジウム（Ｐｒ６Ｏ１１）、酸化サマリウム（Ｓｍ２Ｏ３）、三酸化アンチモン（Ｓｂ２Ｏ３）、シリコン（Ｓｉ）、一酸化ケイ素（ＳｉＯ）、ゲルマニウム（Ｇｅ）、三酸化セリウム（Ｓｅ２Ｏ３）、酸化スズ（ＳｎＯ２）、三酸化タングステン（ＷＯ３）、二酸化ケイ素（ＳｉＯ２）、酸化アルミニウム（Ａ１２Ｏ３）、金属フッ化物、例えば、フッ化マグネシウム（ＭｇＦ２）、フッ化アルミニウム（ＡＩＦ３）、フッ化セリウム（ＣｅＦ３）、フッ化ランタン（ＬａＦ３）、フッ化アルミニウムナトリウム（例えば、Ｎａ３ＡｌＦ６またはＮａ５ＡＩ３Ｆ１４）、フッ化ネオジム（ＮｄＦ３）、フッ化サマリウム（ＳｍＦ３）、フッ化バリウム（ＢａＦ２）、フッ化カルシウム（ＣａＦ２）、フッ化リチウム（ＬｉＦ）、およびこれらの組合せ、さらに、アクリレート（例えばメタクリレート）、パーフルオロアルケンのようなジエンまたはアルケン、ポリテトラフルオロエチレン（例えばＴＥＦＬＯＮ（登録商標））、フッ素化エチレンプロピレン（「ＦＥＰ」）が含まれる有機モノマーおよびポリマー、およびこれらの組合せなどが含まれる。適切な吸収体材料の例には、クロム、ニッケル、鉄、チタン、アルミニウム、タングステン、モリブデン、ニオブ、これらの組合せ、化合物または合金、例えば、インコネル（商標）（Ｎｉ−Ｃｒ−Ｆｅ）、誘電体マトリックに混合された金属、あるいは、可視スペクトルの一様なまたは選択的な吸収体として機能し得る他の物質が含まれる。別法として、吸収体は、酸化鉄（例えば、Ｆｅ２Ｏ３）、一酸化ケイ素（ＳｉＯ）、酸化クロム（Ｃｒ２Ｏ３）、カーボン、亜酸化チタン（ＴｉＯｘ、ｘは２．０より小さい）、金属炭化物、金属炭化−窒化物、これらの組合せなどでもあり得る。金属吸収体層は、通常、その吸収体層を通してかなりの光が透過し得るように十分に薄い層として堆積される。
【００１３】
特定の実施形態では、基板はガラス・フレークであり、磁性材料はＮｉ−Ｃｏであり、反射層はアルミニウムである。付加層１８は、ＳｉＯ２またはＴｉＯ２のような誘電体を含み、吸収体材料は、金属、または窒化チタン（ＴｉＮ）のような金属間の半透明層である。これらの材料は、可能な実施形態の単なる例であり、他の多くの適切な材料と組合せが知られている。
【００１４】
反射層１６と次の薄膜層１８は、強いカラー・シフトが可能であり、フレークの視角が変化するので、「カラー・トラベル（ｃｏｌｏｒ  ｔｒａｖｅｌ）」とも呼ばれるファブリ−ペロー干渉フィルタを形成する。透明塗料、プラスチック、または他の媒体のようなバインダ中に分散させると、総合的な効果は、対象の色が視角と共に変化するということであり、これは、対象と見る者の間の相対的な運動のために、あるいは、対象が曲面を含んでいるために、起こり得ることである。他の実施形態では、反射体層が省かれる、あるいは、ファブリ−ペロー干渉構造をもたないことがあり、ある場合には銀色をしている。
【００１５】
図１Ｂは、本発明の別の実施形態による回折フレーク２０の単純化された横断面である。反射体層２２、２２’は、基板表面の正弦波変動として横断面に示されている周期構造に、例えばエンボス加工されてパターン化されており、磁性層２４が含まれる。別の実施形態では、反射体層は、エンボス加工された反射性磁性材料であり、別個の磁性層２４は省かれる。磁性層はエンボス加工されていないように示されているが、別の実施形態ではエンボス加工されていてもよい。別の実施形態では、磁性層は不連続であり、回折格子の構造に沿って形成される。別の実施形態では、エンボス加工された層はフレークの片側にだけ備わる。
【００１６】
特定の実施形態では、基板、例えばポリエチレンテレフタレート（「ＰＥＴ」）のフレークまたはフィルムがエンボス可能な層で被覆され、その層がエンボス加工されて回折格子パターンが作り出される。エンボス可能な層は、例えば、少なくとも一方がパターン化されたロールの間で基板をロール加工することによって、パターンをエンボス加工する前または後に、架橋されるポリマー層であり得る。一実施形態では、エンボス加工されたフィルムの巻物は、連続的または不連続的に、磁性層で、次に、反射層、例えばアルミニウム層で被覆される。別の実施形態では、磁性層が反射材料であり、別個の反射体層を不要にする。エンボス加工され、被覆されたフィルムは、次に、例えばレーザー・カット法により、フレークに加工される。いくつかの実施形態では、磁性層が省かれ得る。このようなフレークは、基板にフレークを付けて望みの方向に回折格子を整列させる適当な技術を用いて、ＤＯＶＩＤを形成するために使用され得る。
【００１７】
エンボス加工されたパターンは一般に「回折格子」として知られている。線密度は通常、約５００本／ｍｍから約５０００本／ｍｍの間であり、通常、約２０ｎｍから約３００ｎｍの深さである。アルミニウム反射体付きの約１４００〜２０００本／ｍｍの線密度で、塗料ドローダウン試料において色彩特性が良好であることが見出された。線（溝）は、少し例を挙げると、直線、三角形対称格子、三角形鋸波状（ｂｌａｚｅｄ）格子、矩形波格子、または網状（ｃｒｏｓｓ−ｈａｔｃｈｅｄ）格子であり得る。フレークは通常、差し渡しで約２０〜５０ミクロンであるが、フレークは、著しくより大きい、あるいはより小さくてもよく、フレークの全厚さは非常に薄くてもよい。いくつかの実施形態では、フレークの全厚さは、約５００ｎｍから約２ミクロンの間であるが、より薄くても、より厚くてもよい。特に、剛性を付与する（複数の）層をもつフレークはより厚くなるであろう。剛性を付与する層は通常、取扱い特性を良くするためにフレーク構造に付加される誘電体層である。
【００１８】
回折格子パターンは、透明層２６、２６’の外側表面に複製されているが、これは他の実施形態では必要でない。透明層は、ＳｉＯ２のような無機材料、またはポリマーであり得る。いくつかの実施形態では、透明層が皮膜構造に剛性を付加して、細砕（ｇｒｉｎｄｉｎｇ）とサイズによるふるい分け、さらに、顔料フレークを対象に付けることなどの工程の助けとなる。透明層はまた、透明層がなければ反射性を低下させる環境因子から、反射層を保護することもできる。別の実施形態では、（複数の）透明層は省かれる。いくつかの用途では、回折格子パターンをもつ顔料フレークは、環境からのある程度の保護を与えるキャリア中で使用される。さらなる実施形態では、透明層の材料は、想定されるキャリアまたはバインダの屈折率に近い屈折率をもつように選択される。
【００１９】
図１Ｃは、本発明の別の実施形態による回折フレーク２１の一部分の単純化された横断面である。エンボス加工された層２３が、基板、例えばＰＥＴのフレークまたはフィルム２５の上に形成されている。磁性材料の不連続層が、回折格子パターン２７上に堆積されて、磁針２９、２９’（見る者から紙の中の向きに突き出している）を形成している。針は、パターンの性質と堆積パラメータに応じて、格子パターンの頂上、側面、または谷（底）に形成され得る。透明トップ層３３、例えば、ある時点では流れ平らな表面を形成するように流動化される熱硬化性または熱可塑性ポリマーの層が、磁針とエンボス層の上に形成される。示されたトップ層は比較的平らであるが、エンボス層のパターンに従っていてもよい。別の実施形態では、トップ層が反射材料の層であってもよく、あるいは、エンボス層とトップ層の間に、通常は磁針の上に被せて、反射材料の層を含めてもよい。エンボス層がフィルム基板の上に形成された場合、フィルムをフレークに加工するために、レーザー・カット法または他の方法を用いることができる。フレークは、例えば塗料ビヒクルまたはインク・ビヒクル中にあって、それらが付けられる表面にフレークが整列する（すなわち、腹ばいになる、または「葉」）のを促進するように、表面積と厚さの比のアスペクト比が適切であることが一般に望ましい。例は、公称で、１００ミクロンｘ１００ミクロン、もしくは５０ミクロンｘ５０ミクロンで、厚さが約１０〜１５ミクロンのフレークであろう。
【００２０】
図１Ｄは、本発明の別の実施形態による回折フレーク３０の一部分の単純化された横断面である。反射体層３２、３２’の回折格子パターンは、堆積基板（ｄｅｐｏｓｉｔｉｏｎ  ｓｕｂｓｔｒａｔｅ）から複製されている。例えば、ポリマー・フィルムにエンボス加工して格子パターンをつけることができる。第１透明層３４’が、エンボス加工されたフィルム上に（通常は離型層の上に、堆積基板からフレークが分離される時に離型層は除去されるので離型層は示されていない）、次に、第１反射体層３２’が堆積される。磁性材料の層３１が、次に、別の反射体層３２と、別の透明層３４が堆積される。次に、被覆層が、エンボス加工された堆積基板から分離され、加工されて望みの回折フレークとなる。このような方法は、巻物への皮膜形成（ｒｏｌｌ−ｃｏａｔｉｎｇ）設備で使用され得る。別法として、フレーク基板、例えば磁性フレーク基板上に回折格子パターンをエンボス加工し、次に、反射体層と、それに続く層をフレーク基板上に堆積することができる。同じく、単一の反射体層を、透明層の１つまたは反射体層の１つまたは複数の表面に形成された磁針と共に用い、磁性層を省くことができる。
【００２１】
フレークが適切な形状を付与されていれば、図１Ａ〜１Ｄに示される実施形態によるフレークをフレークの面内で磁気配向させることができる。一般に、フレークが比較的平らで、最小の差し渡し寸法と厚さの比のアスペクト比が少なくとも２：１、より典型的には約１００：１を超え、１つの表面寸法がもう１つのものより長ければ、そのフレークは、場のエネルギーを最小にするように磁場内で整列しようとするであろう。
【００２２】
ＩＩＩ．フレーク形状の例
図２Ａは、本発明の実施形態による磁性フレーク４０の単純化された上面図である。磁性フレークは、磁性材料を含む顔料フレークである。磁性材料は、フレークの面で本質的に一様である、例えば、平らなシートまたは回折格子でパターン化した層であるか、あるいは、磁性層は、例えば、図３Ａおよび３Ｂに関連して下で検討されるような「ストライプ」に、パターン化されていてもよい。磁性材料のストライプをもつ実施形態では、フレークが磁性配列し得るために、フレークが特別な形状である必要はないであろうが、磁性ストライプにほぼ平行な長軸をもつようにフレークをパターン化することが望ましい。フレークに意図して形状を付与しても、フレークまたは基板の製造過程の所産としてフレークに形状が付与されてもよく、適切な形状を付与されたフレークの割合を増やすためにフレークをふるい分けしてもよい。磁気配向性の強いフレークの割合が高いことが一般に望ましいが、適切な効果を実現するためには、全てのフレークが磁気配向性である必要はない。
【００２３】
磁性フレーク４０は長辺４２と短辺４４をもつ。長さと厚さの適切なアスペクト比をもち、適切なキャリア中にあるフレークは、それらが付けられた表面に平らな面を接するようにして存在する傾向がある。長さ（長辺）と幅（短辺）との間のアスペクト比により、フレークの面内での磁気配向が可能になる。キャリアは通常、それが蒸発または硬化する前にフレークが運動できるように、ある時間は液体である。別法として、表面に配置する前にフレークを配向させ、キャリアを事実上直ちに乾燥または固化させてもよい。例えば、インクは、蒸発してフレークを固定させる揮発性キャリアを含んでいてもよく、あるいは、透明塗料ベースのような透明塗料キャリアが硬化してフレークを固定させてもよい。同じく、未硬化の熱硬化性樹脂または熱可塑性樹脂では、表面に付ける前か、付けている間か、またはその後で、それぞれ硬化または冷却に先立ってフレークを配向させることができるであろう。
【００２４】
磁性材料をもつフレークが磁場の中に置かれると、磁力線を歪める。磁場中のフレークの最も安定な状態は、フレークの極点が磁場の方向に向く場合である。フレークは通常、系のエネルギーが低下するようにそれが配向するまで回転する。フレークが受けるトルクは、磁束の大きさ、フレークの磁気構造体、およびフレークのサイズ（てこの腕）のような多くの因子に依存する。
【００２５】
矢印４６で表される磁場がかけられると、形状を付与されたフレーク４０は、最長寸法が磁場の磁力線に本質的に平行であるように整列しようとするであろう。短辺に対する長辺の長さに制限はない。一般に、フレーク表面のアスペクト比が大きい程、印加磁場に沿って整列する傾向は大きい。適切な光の効果を生じるためには、全てのフレークが磁場で整列する必要はない。通常、いくつかのフレークは、回折格子パターンに沿ってか、あるいは、基板の面内に、完全には整列しない。
【００２６】
図２Ｂは、本発明の別の実施形態による磁性フレーク５０の単純化された上面図である。このフレークは、一般に「ダイヤモンド」と呼ばれるひし形の形状である。フレークは、尖った点５２、５２’がその上にある長軸と、鈍角の点５４、５４’がそれに沿う短軸をもつ。矢印４６で表される磁場では、フレークは、図２Ａを参照して上で説明されたように、長軸が磁場に本質的に平行であるように整列しようとする。
【００２７】
多くの他の形状により、磁場で整列する磁性フレークを作り出すことができる。図２Ａおよび２Ｂに示される形状は、それらが被覆された表面の本質的に全体を利用し得るので、望ましい。様々な方法により、形状を付与されたフレークを作り出すことができる。１つの手法は、巻物への皮膜形成装置（ｒｏｌｌ  ｃｏａｔｅｒ）で、堆積基板に、後のミル加工、細砕、またはカット作業において堆積基板から望みの形状に薄膜層を取り出すことが容易になる望みの粒子の形状に、比較的深い溝または高い隆起のような表面凹凸をもつようにパターンをつけることである。別法として、基板から薄膜層（フレーク）に分離する前に、ＰＥＴフィルムの巻物のような基材をレーザー・カットしてもよい。ここで、任意選択の剛性を付与する層を薄膜スタックに付け、そのスタック（任意選択の剛性を付与する層の付いた）をカットされた基板から分離してもよい。別の実施形態では、薄膜スタックはカットされるが、ＰＥＴ基板はされない。これらの方法を、細砕することなく望みのサイズのフレークを得るのに用いることができ、特定サイズの範囲内のフレーク収率を大きくすることができる。磁性フレークは、主表面の一方または両方に、ファブリ−ペロー型の干渉構造および／または回折格子を含み得る。溝が磁場に沿って整列するように回折格子が整列しても、溝が配向軸に対して別の角度であってもよい。
【００２８】
ＩＶ．パターン化磁性層
図３Ａは、本発明の別の実施形態による磁性フレーク６０の単純化された上面図である。フレークは、任意の不規則な形状をもつように示されているが、選ばれた形状を付与されていてもよい。磁性材料のストライプ６２が堆積されており、ストライプは磁場４６に沿って整列しようとする。磁性材料のストライプは、例えばシャドウ・マスクを通して堆積され得る。例えば巻物への皮膜形成装置で堆積基板上に、あるいは（複数の）フレークの表面に、あるいはフレークの中間層として、磁性材料のストライプを堆積させることができる。ストライプはフレークの光学特性に過度に影響を与えないように、比較的薄くてよい。
【００２９】
図３Ｂは、横断面に端面を付けて示された、エンボス加工された堆積基板７２上の皮膜スタック７０の一部分の単純化された斜視図である。皮膜スタックの第１透明層７４がエンボス加工された基板上に堆積されている。次に、反射体層７６が、次に第２透明層７８が堆積されている。堆積基板上にエンボス加工された回折格子パターンは、全ての層を通じて保存されている。磁「針」８０が、回折格子構造の高い位置に形成されている。別の磁針（示されていない）が、同じ様に、隆起の間の「谷」に、あるいは、ある場合には隆起部分の上にだけ、形成されていてもよい。
【００３０】
磁性材料は、堆積中の核形成速度または「陰影（ｓｈａｄｏｗｉｎｇ）」効果のために、隆起および／または谷の部分に優先的に堆積すると考えられている。溝の底と溝の上部との間で違いのある蒸気密度、格子側面の勾配が全て、回折格子に磁性材料がどのように堆積するかに影響を及ぼし得る。別の言い方をすると、このような針が形成される２つ以上の理由があり得る。
【００３１】
別法として、皮膜スタックは、剛性を付与する層、例えばＭｇＦ２層の両側に２つの反射体層を含んでいてもよい。反射体層は不透明なアルミニウムであってもよい。ＭｇＦ２は本質的に透明な材料であるが、透明性は、反射体層の間の（複数の）材料にとって本質的ではない。磁性層を第２アルミニウム層に、あるいは他の位置に、堆積させて磁針を生成させることができる。
【００３２】
一実施形態では、磁針は、ｅ−ビーム蒸着法を用いて第２透明層上に５０ｎｍの厚さのニッケル層を堆積させることにより形成された。２００ｎｍの厚さのニッケル層は針を形成しないが、フレーク自体に形状を付与すれば、本発明による磁性フレークを形作るために使用され得るということが見出された。ニッケルの比較的薄い層は、少なくとも磁気的に不連続であり、回折格子パターンに沿って整列した磁針を形成すると考えられている。いくらかの磁針は、磁性材料の薄い部分と少なくとも部分的に合体しているかもしれないが、非常に薄い部分は、強い磁区を形成できないであろうから、その層は磁気的に不連続である。いくつかの事例では、磁性膜（層）の厚さは変化していてもよい。回折格子の方向でより強い磁気トルクがかかるので、粒子が磁場に整列し易くなる。さらに、５０ｎｍより薄いニッケル層は、いくつかの回折格子パターンに沿って整列した不連続磁性層を形成し、５０ｎｍと２００ｎｍとの間の厚さの磁性層は、いくつかの事例で、針を形成し得ると考えられている。
【００３３】
溝付き回折格子はまた、望みの形状を付与されたフレークの作製を容易にし得る。いくつかの実施形態では、薄膜スタックは、回折格子の溝に沿って破断される傾向がある。このことから結果的に、溝の方向に寸法が長く、溝に交差する短い寸法をもつフレークが得られる。この様なアスペクト比により、磁気で、または流体中で、得られるフレークが整列して画像が生成し易くなり得る。
【００３４】
それらは凝集する傾向があるので、インクまたは塗料のビヒクルと混合するか、あるいは基板に付けて画像を形成する前に永久磁化されたフレークは、避けることが通常望ましい。磁性材料の十分に薄い層は、フレークの有意な永久磁化を防ぐ。フレークに少量しか磁性材料が存在しなければ、印加の間に顔料フレークを整列させるのにより大きな磁場を、あるいは、より長時間磁場をかけることを必要とし、後者の場合には、より長く流体のままであるキャリアが適切であろう。
【００３５】
図３Ｃは、本発明の別の実施形態による磁性回折フレーク７１の単純化された横断面である。このフレークは、エンボス加工されたＰＥＴフィルムのようなエンボス加工された基板上に薄膜層を堆積させること、堆積基板から薄膜層を分離すること、次に、細砕しフレークを望みのサイズにふるい分けすることにより、作製される。フレークは、第１のＭｇＦ２層７３、第１のアルミニウム反射体層７５、格子の頂上に針として図示される磁気的不連続層をなす５０ｎｍのニッケル層７７、第２のアルミニウム層７９および第２のＭｇＦ２層８１を含む。
【００３６】
図３Ｄは、本発明の実施形態によるカラー・シフト回折フレーク８３の単純化された横断面である。フレークは、吸収体層８４、スペーサ層８５、反射体層８６、磁性層８７（いくつかの実施形態では、この厚さは、回折格子上に磁気的不連続層、すなわち磁針を形成するように選ばれる）、ならびに、別の反射体層８６’、スペーサ層８５’、および吸収体層８４’をもち、対称的である。回折格子は、エンボス加工された層をもつＰＥＴフィルムのように、巻物で皮膜形成される基板上にエンボス加工され得る。層の順序は単なる例示であり、非対称または対称性のない顔料も作製され得る。
【００３７】
緑−青のカラー・シフト回折フレークが、８ｎｍの厚さのクロム第１吸収体層、５３０ｎｍで４／１波長の４倍の光学厚さのＭｇＦ２第１スペーサ層、８０ｎｍの厚さのアルミニウム第１反射体層、５０ｎｍの厚さのニッケル磁性層、第１反射体層と本質的に同じ第２反射体層、第１スペーサ層と本質的に同じ第２スペーサ層、および第１吸収体層と本質的に同じ第２吸収体層を堆積させることにより、作製された。層は、エンボス加工されたフィルム（ウェブ）上に、巻物への皮膜形成装置で堆積され、ウェブから分離されフレークに加工された。
【００３８】
金から銀へのカラー・シフト回折フレークが、８ｎｍの厚さのクロム第１吸収体層、６０５ｎｍで４／１波長の２倍の光学厚さのＭｇＦ２第１スペーサ層、８０ｎｍの厚さのアルミニウム第１反射体層、５０ｎｍの厚さのニッケル磁性層、第１反射体層と本質的に同じ第２反射体層、第１スペーサ層と本質的に同じ第２スペーサ層、および第１吸収体層と本質的に同じ第２吸収体層を堆積させることにより、作製された。層は、エンボス加工されたフィルム（ウェブ）上に、巻物への皮膜形成装置で堆積され、ウェブから分離されフレークに加工された。
【００３９】
銀色のフレークが、５３０ｎｍで４分の１波長の４倍の光学厚さのＭｇＦ２層、５０ｎｍの厚さのニッケル磁性層、および、５３０ｎｍで４分の１波長の４倍の光学厚さのＭｇＦ２の別の層を堆積させることにより、作製された。薄い色の付いた（透明色の）２色またはカラー・シフト回折顔料は、高屈折率と低屈折率の誘電体が交互になっている層と、Ｆｅ３Ｏ４のような磁性酸化物を用いることにより作製されると考えられている。回折格子パターンは、後にフレークがそれから分離される、パターン化された（例えばエンボス加工された）基板上に層を堆積させることにより、フレークに付与され得る。公称で５層構成の例は、ＨＬＨＬＨのスタックであろう（Ｈは選ばれた光学厚さをもつ高屈折率材料層を表し、Ｌは低屈折率材料層を表す）。磁性材料の層はスタックの任意の位置に、例えば、中央のＨ層に上に堆積され得る。他の構成、例えば、７層または９層構成を望むこともできる。同じく、７層および９層構成、ならびに、より多くの、あるいはより少ない層の構成を含めて、ＬＨＬＨＬ型配置は望ましいものであり得る。
【００４０】
Ｖ．印刷できる画像
本発明の実施形態による、回折格子をもつ磁性顔料粒子は、ＤＯＶＩＤまたは偏光子のように、いくつかの効果を生み出すために使用され得る。一般に、回折格子が照らされた時、格子の溝に対して本質的に直交する方向で見ている観察者は回折光を見るであろうが、格子の溝に沿って見ている時、観察者は回折光を見ないであろう。こうして、ピクセルの様子は視角の回転と共に変化する。外観の違いには、明るさだけでなくカラー・トラベルも含まれ得る。より強い回折効果を得るためには、あるいは、ピクセルグラム、ドット画像、またはキネグラムのような画像を作り出すためには、回折顔料フレークを整列させることが望ましい。例えば、通常は基板の面である同じ面により多くのフレークが面を一致させている場合に、通常、より顕著な光の効果が実現される。回折格子の向きを選択することにより、あるいは、間隔の異なる回折格子を用いることにより、効果を得ることができる。例えば、デバイスの１つの領域に、１，４００本／ｍｍの線状格子間隔をもつフレークがあり、他の領域には、２，０００本／ｍｍの線状格子間隔をもつフレークがあるようにしてもよい。１つの領域は緑に見え、他の領域は赤く見えるかもしれない。見る者は、視角が変わると、それぞれの領域からの異なる光の効果を観察するであろう。
【００４１】
図４は、本発明の実施形態による回折顔料フレークを用いて印刷された画像９０の単純化された上面図である。この画像は、任意の外周と３つのフィールドをもつように示されており、各フィールドは、そのフィールドの回折フレークの格子パターンを表示するパターンにより示されている。第１フィールド９２は、比較的細かいピッチの溝付き回折格子をもつ第１のタイプの回折顔料を含むインクで印刷されている。１つの例では、第１フィールドの回折顔料フレークは整列されていない。第２フィールド９４は、より粗いピッチの溝付き回折格子をもつ第２のタイプの回折顔料フレークを含むインクで印刷されている。この例では、この回折顔料フレークは整列されている必要はないが、異なる格子パターンをもち、第２フィールドの線の間のより大きな間隔により示されている。第３フィールド９６は、例えば交差格子をもつ回折顔料フレークを含むインクで印刷されている。この第３フィールドは、異なるフィールドの顔料フレークが、異なる間隔をもつ、あるいは、異なるパターンをもち得ることを単に示すために含められており、画像形成には２つのタイプのフィールドだけが必要とされる。
【００４２】
別の例では、選ばれた方向に、１つまたは複数のフィールドの回折顔料フレークを整列させてもよい。例えば、場の線に沿って回折格子が多かれ少なかれ整列するように、第１フィールド９２の顔料フレークを整列させてもよい。第２フィールド９４の顔料フレークは異なる方向に整列していても、あるいは整列していなくてもよい。実際に、それらは、第１フィールドを印刷するのに使用されたフレークと同じタイプであってよい。画像は、光の下で適当な角度で見ると、あるいは印刷物を回すと、現われるであろう。
【００４３】
第１フィールド９２と第２フィールド９４が同じフレークで印刷され、１つのフィールドが磁気的に整列し、他方が整列していないか別の角度に整列している場合、見る条件によっては、画像が一様なフィールド、例えば銀色または明るい灰色のフィールドに見え、画像が全く現われないかもしれない。画像、光源、および／または視角を変えると、画像は現われるであろう。
【００４４】
他のタイプの画像もまた、回折顔料の技法を用いて作り出すことができる。多くの画像は、いくつかの画素（「ピクセル」）またはドットからなる。画像は単純な画像であっても、ホログラフィであってもよい。いくつかのＤＯＶＩＤでは、対象を３次元画像のように見せることができ、他のＤＯＶＩＤでは、視角により画像を変えたり、画像を運動しているように見せたりすることができる。
【００４５】
図５は、磁気配向した回折フレークにより印刷された画像１００の一部分の単純化された上面図である。画像のこの部分は、本質的には１つのグリッドの上に並べられた９個のピクセルからなっている。この配置は単に例示のためであり、ピクセルは正方形である必要も、同じ形またはサイズである必要もない。他の実施形態では、（複数の）画像形成のために、ピクセルの替わりにドットを使用してもよい。
【００４６】
多くの用途で、ピクセルは少なくとも矩形であり、同じサイズをもつ。いくつかの用途では、ピクセルは互いに接しておらず、印刷されていない領域の狭い「細道（ａｌｌｅｙ）」がピクセルを隔てている。いくつかのピクセル１０２は、任意選択で、印刷されていない。他のピクセル１０４は、任意選択で、黒インクかカラー・インクの、普通のインクで印刷されている。同じく、非磁性の回折顔料を含むインクで、あるいはランダムに配向した磁性回折顔料フレークを用いて、ピクセルを印刷してもよい。図に示されている他のピクセルは、選ばれた方向に配向させられた磁性回折顔料フレークを含むインクで印刷されている。
【００４７】
磁性回折顔料フレークは、インクを塗る前、その間、および／またはその後で磁場がかかることにより、ピクセル内で配向している。説明と図を分かり易くするために、ピクセルには一定の形状をもたない多数の粒子があるように示されている。別の実施形態では、ピクセルは、選ばれた形状を付与された磁性回折フレークを含んでいてもよい。「配向している」という用語は、配向しているフレーク上の回折格子が、同じだが全く配向していないフレークで観察される効果と識別できる総合的な効果を生み出すのに十分なだけ、整列していることを意味する。「配向している」は、大多数のフレークが、それらの溝が平行または、ほぼ平行であるように整列していることを意味する。別の実施形態では、回折フレークは、どのピクセルでも整列していないが、異なるピクセルでは回折格子パターンが異なり、いくつかの異なる回折格子がいくつかのピクセルの各々に使用され得る。さらなる実施形態では、異なる回折格子パターンが用いられ、顔料フレークの１種または複数が選ばれた仕方で整列させられる。
【００４８】
フレーク上の回折パターンは、図で横または縦方向に走る平行線１０６、１０８により表されている。格子はピクセルの境界線に整列する必要はなく、１つの画像は、整列したピクセルおよび／またはドットのいくつかの異なる組を含み得る。各領域（ピクセル）の格子は、箱型矢印１１０により表される特定の配向した通常白色光線の下で、選ばれた方向に光を回折し得る。光は、主格子方向に直交する方向に回折される、すなわち、縦に整列したピクセル格子からは横方向面内に、また横に整列したピクセル格子からは縦方向面内に光は回折される。一般に、「横」線をもつフレークは、これらのピクセルからの回折光が箱型矢印１０７により表される視線方向にあるような総合的な効果をもち、同じ様に、縦に整列した回折格子では、箱型矢印１０９により表される視線方向に光を回折するであろう。縦に整列したピクセル１０８により生み出される画像を見るためには、入射光は矢印１１０’の方向からで、箱型矢印１０９から見られるべきである。
【００４９】
他の実施形態では、１組のピクセルが交差した回折格子をもつフレークを含んでいてもよい。１つの画像は、各タイプのピクセルを同じ数ずつ含んでいる必要はなく、回折格子の配向が同じピクセルが互いに隣接していてもよい。１つのピクセル内で全てのフレークが互いに完全に整列している必要はないことが分かる。
【００５０】
ピクセルの各「タイプ」、すなわち、整列方向または格子周期に、異なる線状格子間隔および／または溝の配向を用いることができる。いくつかの実施形態では、ピクセルは、画像形成のために、異なるピクセルに、回折格子が異なる配向していない回折顔料フレークを含んでいてもよい。異なるピクセル・タイプ集団を用いて、異なる画像を構成してもよい。こうすると、視角が変わるか、印刷物が回転するにつれて、１組のピクセルにより得られる画像の各々が動くという効果を生み出すことができる。同じ様に、異なるピクセル・タイプを適当に分布させることにより、２つ以上の画像を１つの印刷領域に作成することができる。フレークとピクセルの相対的なサイズは一定ではない。通常、ピクセルは約５０ミクロンから約１，０００ミクロンの程度であり、回折フレークは、典型的には、差し渡しで約５ミクロンから約５０ミクロンの程度である。
【００５１】
図６Ａ〜６Ｄは、磁気配向した回折顔料フレークで光学可変画像が印刷された場合に、異なる画像が如何にして現われるかを示している。図６Ａは印刷されたＤＯＶＩＤ１２０の単純化された上面図である。３種の文字、「Ａ」１２２、「Ｂ」１２４、および「Ｃ」１２６が、重なり合う領域があるように印刷されている。この図では、図を分かり易くするために、文字の輪郭だけが示されている。実際のＤＯＶＩＤは、回折のない、または、ランダムに回折するフィールドに埋め込まれていてもよい。例えば、背景は、図６Ａでは無地の紙であるが、それに文字と同じインクで印刷して磁気配向させないか、もしくは回折しないインクで印刷するか、あるいは印刷しないままで残してもよい。
【００５２】
各文字の画像はいくつかのピクセルからなる。１つの文字を構成するこの１組のピクセルは、特定の方向に配向した回折顔料フレークを有するピクセルを含む。見る者が、画像を構成する回折顔料フレークの回折格子に本質的に直交する方向からＤＯＶＩＤを見る時に、見る者はその画像を認める。見る者は、ＤＯＶＩＤを例えば回転させることにより、その視角が変わる時、別の画像を認める。１つまたは複数の文字が、薄膜干渉構造をもつ回折顔料を用いて印刷されたら、画像を傾けることにより、回折によるカラー・トラベルだけでなく、カラー・シフト特性も得られるであろう。
【００５３】
１つの画像が別のものと重なる領域では、様々な画像のピクセルは交互に配置される、すなわち、文字「Ａ」構成する回折ピクセルは、文字「Ｂ」および「Ｃ」を構成する回折ピクセルの間に点在する。重なっている領域で各画像がほぼ同数のピクセルをもつ必要はなく、いくらかのピクセルは、密度または他の画像特性を調節するために、印刷されなくても、回折しないインクで印刷されても、あるいは、ランダムに配向した回折顔料フレークで印刷されていてもよい。
【００５４】
複写機でＤＯＶＩＤを写真複写しても、画像の光学的変化効果は保持されないであろう。１つまたは複数の文字は見えるかもしれないが、画像は回転しても変化しないであろう。このように、印刷されたＤＯＶＩＤは、ドキュメントまたは他の物品上で、セキュリティまたは認証機能として役立ち得る。３，０００本／ｍｍを超える格子間隔をもつ回折顔料により、隠された安全策が提供され得るが、この顔料は補助器具のない目には見えないが、紫外線カメラまたは検出器により検出されるであろう。
【００５５】
図６Ｂは、矢印１２８により示される方向から見られた時の、図６ＡのＤＯＶＩＤの平面図である。他の文字は、これらの文字を構成するピクセルの配向した回折フレークは、見ている方向に光を回折しないであろうから、それらはこの方向からは目立たないであろうということを表すために、破線により表されている。図６Ｃは、矢印１３０により示される方向から見られた時の、図６ＡのＤＯＶＩＤの平面図であり、図６Ｄは、矢印１３２により示される方向から見られた時の、図６ＡのＤＯＶＩＤの平面図である。図６Ｂ〜６Ｄにおいて文字を横切る線は、それぞれの画像を作り上げているピクセルの配向した回折顔料フレークの、総合的な効果としての回折格子パターンを表している。
【００５６】
図７は、単純化してキネグラム１４０を表したものであり、印刷された紙を回転させると、如何に画像が紙の上を動くように見えるかを示している。画像の第１変体１４２が、顔料フレーク上の回折溝の主方向を示す縦の線１４４により表される、第１の方向に整列した配向回折顔料フレークで印刷されている。画像の第２変体１４６が、線１４８により表される縦方向でない角で回折溝をもって印刷され、画像の第３変体１５０が、線１５２により表される本質的に横方向の回折溝をもって印刷されている。照明光源は、箱型矢印１５４により表されており、最初の見る方向が矢印１５６により表されている。
【００５７】
ＤＯＶＩＤが曲がった矢印１５８の方向に回されると、画像は矢印１６０の方向に移行するように見える。正しい条件の下で見られなければ画像がはっきりしないように、画像の３つの変体全てを、整列していない回折フレークを含む類似のインクの背景上に印刷してもよい。
【００５８】
回折磁性顔料フレークを用いて別の効果を得ることができる。１つの場合には、環状（ａｎｎｕｌａｒ）マグネットを１枚の硬い厚紙（ｃａｒｄ  ｓｔｏｃｋ）の背後に置いた。硬い厚紙の、磁石の反対側に、透明バインダ中の回折磁性顔料をドクター・ナイフ（本質的には、薄く幅の狭いステンレス鋼のスパチュラ）で全面に塗った。得られた画像は、本物の３次元「魚眼（ｆｉｓｈ−ｅｙｅ）」の印象を与えた。回折磁性顔料フレークは、磁力線に沿ってフレークを傾けること、および回転させることの何れによっても整列したと考えられている。別の事例では、顔料をスプレー塗料として用いた。
【００５９】
ＶＩ．付着および整列の方法
いくつかのやり方で磁性顔料フレークを整列させることができる。顔料フレークを整列させるために、顔料を基材上に付ける前に、その間に、もしくはその後で磁場を用いるか、あるいは、工程のいくつかの部分で、または全工程を通して、磁場をかけることができる。例えば、印刷、浸染、粉体塗装、あるいは塗装装置により付着させる前に、フレークを整列または予備整列させるために磁場をかけてもよいし、顔料フレークを基材に付着させた後に磁場をかけてもよい。同じく、顔料フレークを基材に付着させる際に顔料フレークを整列させるために、付着装置、例えばスプレー・ヘッド、ロール、またはスクリーンを磁化してもよい。適切な基材の例には、紙、プラスチック、金属、木材、皮、およびファブリックが含まれる。例示的な印刷方法には、グラビア、スタンプ、凹版、フレキソ、シルク−スクリーン、ジェット、および平板（ｌｉｔｈｏｇｒａｐｈｉｃ）印刷が含まれ、印刷方法の組合せを用いて画像を作り出してもよい。プラスチック物品またはフィルムの押出しまたは射出成形の間にも、磁場を用いて、あるいは、流れの方向に沿って回折格子を整列させようとする流体の傾向の結果として、回折顔料を整列させることができる。
【００６０】
転写ロールを使用する印刷法が用いられる場合、顔料フレークがそのロールに付けられる前に、それらを配向させるためにインク源（容器）を磁化してもよい。配向は、予定の基材にフレークが転写される際に実質的に保存される。同じく、スクリーン印刷法では、顔料フレークを整列させるためにスクリーンまたはスクリーン要素の全面に磁場をかけるか、あるいは、インクまたは塗料をスクリーンの全面に広げる際にフレークを整列させるために、スキージを磁化してもよい。この場合には、広げる方向を変えるだけで、フレークに異なる配向を与えられる。
【００６１】
印刷または塗装された画像は多くの用途に使用され得る。例えば、印刷されたＤＯＶＩＤは、銀行券、トラベラーズ・チェック、ソフトウェア伝達媒体、およびクレジット・カードのセキュリティまたは認証機能として使用され得る。ＤＯＶＩＤは基材に直接印刷されても、あるいは、熱転写箔（ｈｏｔ  ｆｏｉｌ）のように、転写フィルムまたは箔の上に印刷され、それから基材に付けられてもよい（ホット・プレスされる）。どちらの手法でも、マスター・ホログラムを作製する必要なしに、ＤＯＶＩＤが得られる。このことにより、結果的に、どんな画像を得るにも柔軟に対応できる。例えば、回折による光学的変化データ・コードを用いてもよい。従来の方法を用いてマスター・ホログラムを作製することは、特に１回の使用のためにそうすることは、比較すると、費用も時間もかかるであろう。しかし、偽造者はマスター・ホログラムを作製する装置の情報を得られるようになったので、このようなデバイスは偽造が容易になりつつある。
【００６２】
別の場合には、基材自体が磁化されていてもよい。例えば、選ばれたパターンの残留磁化をスチール・パネルに付与することにより、スチール・パネル上に標章またはロゴを描くことができる。磁性顔料フレークを含む塗料は、十分な磁場をもつ領域では整列し、場がほとんど、あるいは全くない領域では整列しないであろう。同様に、顔料フレークを、それらがパネルに付けられた後に整列させるために、永久磁石および／または電磁石あるいは磁性流体を有する磁気テンプレートを、金属、プラスチック、または木材パネルのようなパネルの背後に置いてもよい。他の方法では、磁化されたワイヤまたは粒子を基材の中または上に付けるか埋め込むか、あるいは、磁性流体を、基板の、顔料フレークの反対側に付けてもよい。続いて付けられる塗料またはインク中の磁性回折顔料粒子が、その磁化された材料に対して整列するであろう。回折顔料の配向は、それがなければ配向しないであろう他の非磁性粒子、例えばミクロ−ワイヤもまた整列させるであろう。フレークを、例えば、フィルタ型陰極アーク堆積法（ｆｉｌｔｅｒｅｄ  ｃａｔｈｏｄｅ  ａｒｃ  ｄｅｐｏｓｉｔｉｏｎ）を用いて基板への軌道の中でフレークを整列させることにより、基板の表面に付ける前に整列させることもできる。
【００６３】
多くの異なるキャリアが、本発明の実施形態による顔料フレークと共に使用され得る。例えば、塗料ビヒクルを顔料フレークと合わせて塗料配合物を得ること、インク・ビヒクルと顔料フレークを合わせてインク配合物を得ること、あるいは、粉体塗装バインダを顔料フレークと合わせて粉体塗装配合物とすることができる。磁性顔料は付けている間に散らばり、僅かな部分だけが被覆される物品に到達するであろうから、粉体塗装材料は前もって配合されているべきである。いくつかの用途、例えば速乾性インク配合物では、ビヒクルまたはキャリアは比較的揮発性であるか、あるいは基材、例えば紙に迅速に吸収され得る。付着前に顔料フレークを整列させる方法は、このような速乾性または速硬化性のキャリアに適合し得る。例えば、グラビア印刷で、アイドラがインクを取り上げる前に、インク・レシーバ（ｒｅｃｅｉｖｅｒ）を磁化することができる。
【００６４】
他の方法では、比較的遅く乾燥する、あるいは、比較的遅く硬化するキャリアを用いることができる。例えば、自動車塗料配合物では、少なくとも数分間は比較的流動性があるポリウレタンのキャリアを使用することができる。塗料が硬化した際に配向が保存されるなら、フレークを塗装の前に整列させてもよく、あるいは、フレークを配向させずに塗装し、次に磁場をかけることにより整列させてもよい。フレークは通常、基材の表面に沿って平らな面を接するようにして存在し、回折格子はフレークの面で配向し易くなっている。他のキャリアは、赤外、紫外または他の光、あるいは熱を用いて硬化されるキャリアのように、選択的に硬化されるまで、流体のままであり得る。
【００６５】
他の実施形態では、磁性回折顔料フレークをポリマー・フィルム、例えば押出フィルムに含めることができる。押出法では、一般に、フィルムの面にフレークを整列させ、フィルムが押し出される時に磁場をかけて、フレークの面で回折格子を整列させることができる。同様に、磁性回折顔料フレークをポリマーに投入し、キャスティングの前、あるいは、ポリマーがまだ流体である間に磁気整列させてもよい。このような方法は、フレークの面を揃え整列させること、ならびに、フレークの面での回折格子の回転による配向を含み得る。
【００６６】
ポリマー・フィルムに使用され得る材料の例には、水性ポリマー、例えば、ポリビニルアルコール、ポリ酢酸ビニル、ポリビニルピロリドン、ポリ（エトキシエチレン）、ポリ（メトキシエチレン）、ポリ（アクリル）酸、ポリ（アクリルアミド）、ポリ（オキシエチレン）、ポリ（無水マレイン酸）、ヒドロキシエチルセルロース、酢酸セルロースが含まれ、アラビアゴムおよびペクチンのような多糖を用いてもよい。有機溶剤ベースが使用される場合には、溶解するほとんどどんなポリマー系でも使用され得る。これには、水性の例として上で列挙したポリマーが含まれるが、さらに、ポリビニルブチラールのようなポリ（アセタール）、ポリ塩化ビニルおよびポリ塩化ビニレンのようなポリ（ビニルハロゲン化物）、ポリブタジエンのようなポリ（ジエン）、ポリエチレンのようなポリ（アルケン）、ポリアクリル酸メチルのようなポリ（アクリル酸エステル）、ポリメタクリル酸メチルのようなポリ（メタクリル酸エステル）、ポリ（オキシカルボニルオキシヘキサメチレン）のようなポリ（カーボネート）、ポリエチレンテレフタレートのようなポリ（エステル）、ポリ（ウレタン）、ポリ（シロキサン）、ポリ（スルフィド）、ポリ（サルホン）、ポリ（ビニルニトリル）、ポリ（アクリロニトリル）、ポリ（スチレン）、ポリ（２，５  ジヒドロキシ−１，４−フェニレンエチレン）のようなポリ（フェニレン）、ポリ（アミド）、天然ゴム、ホルムアルデヒド樹脂ならびに他のポリマーからなるポリマーも含まれる。
【００６７】
図８Ａは、本発明の実施形態による、基材上に画像を形成する方法８００の単純化された流れ図である。回折顔料フレークを画像の第１フィールドで整列させる（ステップ８０２）。整列は、回折顔料フレークが基材に付けられる前、付けている間、および／または付けた後に、行なわれる。
【００６８】
図８Ｂは、本発明の別の実施形態による、顔料フレークを整列させる方法８１０の単純化された流れ図である。フレークの面で整列し得る磁気構造体をもつ顔料フレークを提供する（ステップ８１２）。磁気構造体は、フレークの形状のおかげで整列させることができる磁性材料の本質的に一様な層であっても、あるいは、回折格子上に形成されたストライプまたは針のような、磁性材料の一様でない層であってもよい。フレークの面で顔料フレークを整列させるために、顔料フレークの全体に磁場をかける（ステップ８１４）。特定の実施形態では、磁性顔料フレークは回折格子をもち、その回折格子をかけられた磁場により選ばれた方向に整列させる。
【００６９】
図８Ｃは、本発明の別の実施形態による、光学可変画像８２０を印刷する方法８２０の単純化された流れ図である。第１の選ばれた方向に整列した回折顔料フレークを有する第１の複数のピクセルを基材上に配置する（ステップ８２２）。第２の方向に整列した回折顔料フレークを有する第２の複数のピクセルを基材上に配置する（ステップ８２４）。さらなる方向に整列した回折フレークを有するさらなるピクセルを含めてもよい。整列は、箔の面内であっても、あるいは望みの角度で傾いていてもよい。ステップの順序は限定されておらず、いくつかの方法では、ピクセルの別の組が同時に基材に付けられてもよい。他のピクセルが、配向していない回折顔料フレークまたは非回折顔料で印刷されていてもよく、あるいは、印刷しないままで残されてもよい。同じく、光学可変画像またはその画像の一部分を、別の画像に重ねて印刷してもよいし、あるいは、別の画像を光学可変画像またはその画像の一部分に重ねてもよい。
【００７０】
フレークが付けられる基材の面と平行でない磁場をかけることにより、回折格子が望みの配向をするようにフレークを整列させるだけでなく、望みの傾きでフレークを整列させることができる。例えば、棒磁石の端の極を、回折フレークがその全体に塗り広げられている硬紙（ｃａｒｄ）の下に置くことができる。曲がった磁力線により、劇的で異常な３次元の「目」の効果が生み出される。同様の効果は、棒、円盤、および環状磁石の端部を用いることにより得られた。環状磁石面を硬紙の裏面に向けて置いた時、回折顔料に、複数の３次元環化効果が生じた。磁性回折顔料は、スクリーン法、塗装法（ｓｐｒｅａｄｉｎｇ）、スプレー法を含めて、様々な方法を用いて基材に付けられた。
【００７１】
ＶＩＩ．実験結果
いくつかのタイプの磁性回折顔料フレークを製造し、光学特性を調べた。フレークは、大部分は、エンボス加工されたＰＥＴフィルム上に薄膜層を堆積させ、次に、堆積基板から薄膜層を分離し、フレークに細砕し、ふるい分けすることにより製造した。次に、デュポン社（Ｅ．Ｉ．ＤＵ  ＰＯＮＴ  ＤＥ  ＮＥＭＯＵＲＳ  ＡＮＤ  ＣＯＭＰＡＮＹ）により販売される１５０Ｋ（商標）ベースコートのようなキャリアとしてのバインダをフレークと混合した。やはりデュポン社によるＣＨＲＯＭＡＳＹＳＴＥＭＳバインダおよびベースメーカー（ｂａｓｅｍａｋｅｒ）、ならびに他の製造元により他の製品などの、別の適切なバインダとキャリアが利用できる。顔料を引き広げるためにドクター・ナイフを用いて、混合物を硬紙の上に塗り広げた。硬紙の全面にドクター・ナイフを引いて動かすことより、顔料フレークは硬紙の面にほとんど腹這いになる。磁石の北極が硬紙の端のすぐ側にあるように１つの磁石を硬紙の端に置いた。第２の磁石を、硬紙の反対端に、その南極を硬紙の端に隣接させて置いた。こうして、第１マグネットの北極と第２マグネットの南極との間に磁場をつくった。約７インチ離れている磁石の間の領域全体で、フレークが回折格子を整列させるように引かれた。こうして、整列した回折顔料フレークは、マスター・ホログラムを用いる従来の方法により作り出され得る箔、あるいは、エンボス加工された反射体の連続シートに匹敵するものであった。
【００７２】
別の例では、顔料フレークを引き広げた後で磁場をかけた。顔料フレークがその全体に引き広げられた硬紙の下で、反対の（北−南）磁極が、互いに向かい合うように置かれている間、キャリアは十分な流動性を保っていた。顔料フレークは、回折格子パターンに沿って形成された磁針をもち、その磁針は極の間の磁力線に沿って整列した。
【００７３】
変角分光測色計（ｇｏｎｉｏｓｐｅｃｔｒｏｐｈｏｔｏｍｅｔｅｒ）を使用して試料のカラー・トラベルを測定した。光検出器にスキャニング・マスクを使用した。標準ＣＩＥ（商標）ＬＡＢカラーメトリック変換に従って、「ａ」軸は負の方向に緑色を、正の方向に赤色を表し、「ｂ」軸は負の方向に青色を、正の方向に黄色を表す。一般的に言えば、曲線が原点から離れる程、所定の明るさでその方向から見た時の色はより鮮やかになる。絶対視角は図を分かり易くするために省かれているが、データ点は、ほぼ２度づつ離れている。
【００７４】
図９Ａは、本発明の実施形態による、磁気整列した回折顔料フレークのカラー・トラベルについての単純化されたグラフ９００である。顔料フレークを、１４００本／ｍｍでエンボス加工されたＰＥＴフィルム上で製造し、次に、堆積基板から剥がした。フレークの構造は、ＭｇＦ２−Ａｌ−Ｎｉ−Ａｌ−ＭｇＦ２（一般的には図３Ｃを参照）であった。フッ化マグネシウム層は、得られるフレークに剛性を付与し、取扱いおよび加工を容易にするために、約４００ｎｍの厚さであった。それらは光学特性には必要でなく、他の材料を用いてもよい。いくつかの実施形態では、このような層を、環境保護または屈折率整合をもたせるために使用することができる。アルミニウム層は、約８０ｎｍの厚さであり、通常、不透明で明るい反射体であった。他の実施形態では、より薄い、またはより厚い反射体層を使用しても、あるいは反射体層を省いてもよい。これと、図９Ｂ〜９Ｅに示される実施形態のニッケル層は、ほぼ５０ｎｍの厚さであり、溝に沿って堆積し磁針を作り出していると思われた。このフレークは、明るい銀色の外観を示した。
【００７５】
第１曲線９０２は、試料、すなわち溝の配向を、約−３３度（９０４）と約８０度（９０６）間で回転させるにつれ、本質的には境面反射である９０７が約４５度の視角で起こる、印加場または回折格子（印加磁場）に直交する４５度の入射光線で照らされた試料のカラー・トラベルを示している。第２曲線９０８は、回折格子に平行な入射光線で照らし、試料を本質的に同じ円弧に回転させた時の試料のカラー・トラベルを示す。第１曲線９０２は、第２曲線９０８に比べて高度のカラー・トラベルを示している。第２曲線の、本質的に、原点から出てすぐに戻る性質は、カラー・トラベルが比較的小さいことを示しており、これは回折干渉効果の無い場合の特徴である。
【００７６】
図９Ｂは、本発明の実施形態による、磁気整列した回折顔料フレークのカラー・トラベルについての単純化されたグラフ９１０である。磁気回折フレークは、図９Ａに示された例と実質的に同じに製造されたが、堆積基板上にエンボス加工された格子は２０００本／ｍｍであった。得られたフレークをキャリアに混合し、フレークを整列させるための磁場を硬紙面に発生させる２つの磁石の間で、フレークを引き広げるためにドクター・ナイフを用いて硬紙上に塗り広げた。全ての試料を、４５度入射で、マイナス３３から８０度の視角で、２度づつ変えて分析した。
【００７７】
第１曲線９１２は、フレークの全体としての回折格子に直交する入射光線で照らされた試料のカラー・トラベルを示している。第２曲線９１４は、全体としての回折格子に直交する入射光線で照らされた試料のカラー・トラベルを示している。この試料は、磁場に直交する光源で、いくらかの視角範囲では大きなカラー・トラベルを示したが、残りの範囲では比較的小さいカラー・トラベル、または色度（ｃｈｒｏｍａｔｉｃｉｔｙ）を示した。第２曲線は比較的小さなカラー・トラベルを示している。
【００７８】
図９Ｃは、本発明の実施形態による、磁気整列した回折顔料フレークのカラー・トラベルの単純化されたグラフ９２０である。「ａ」軸と、「ｂ」の負軸のスケールの変更に注意。磁性回折フレークは、図９Ａに示された例と実質的に同じに製造されたが、堆積基板上にエンボス加工された格子は３０００本／ｍｍであった。同じ様に、得られたフレークをキャリアに混合し、硬紙面にフレークを整列させるための磁場を生じる２つの磁石の間で、フレークを引き広げるためにドクター・ナイフを用いて硬紙上に塗り広げた。
【００７９】
第１曲線９２２は、フレークの全体としての回折格子に直交する入射光線で照らされた試料のカラー・トラベルを示している。第２曲線９２４は、全体としての回折格子に直交する入射光線で照らされた試料のカラー・トラベルを示している。この試料は、磁場に直交する光源で、中程度のカラー・トラベルを、特に、無彩色中心（ａｃｈｒｏｍａｔｉｃ  ｃｅｎｔｅｒ）から（＋ａ，−ｂ）象限への比較的速い転移を示した。第２曲線は、比較的小さいカラー・トラベルと、比較的低い色度を示している。
【００８０】
４５度入射では、９０度の視角で、紫色（４００ｎｍ）と緑色（約５５０ｎｍ）の色相を見ることができる。これは１次の波長に対応する。この単位長さあたりの格子数では、５５０ｎｍを超える波長で、マイナス１次の回折反射が水平線（格子の面）より下にある。
【００８１】
図９Ｄは、本発明の実施形態による、磁気整列した回折顔料フレークのカラー・トラベルの単純化されたグラフ９３０である。スケール変更に注意。磁性回折フレークは、図９Ａに示された例と実質的に同じに製造され、堆積基板上にエンボス加工された格子は１４００本／ｍｍであるが、アルミニウム層が無かった。５０ｎｍのニッケル層が反射体層として機能した。試料の全体としての外観は、アルミニウム反射層を付けて製造された類似の試料より、明るさが少なかった（より灰色）。同じ様に、得られたフレークをキャリアに混合し、硬紙面にフレークを整列させるための磁場を生じる２つの磁石の間で、フレークを引き広げるためにドクター・ナイフを用いて硬紙上に塗り広げた。
【００８２】
第１曲線９３２は、フレークの全体としての回折格子に直交する入射光線で照らされた試料のカラー・トラベルを示している。第２曲線９３４は、全体としての回折格子に平行な入射光線で照らされた試料のカラー・トラベルを示している。
【００８３】
図９Ｅは、本発明の実施形態による、磁気整列した回折顔料フレークのカラー・トラベルの単純化されたグラフ９４０である。この構成は金−銀の色変化効果を生じた。他の図とスケールが違うことに注意。磁性回折フレークを、堆積基板上にエンボス加工された格子は１４００本／ｍｍであるが、異なる光学的な構成で製造した。薄膜スタックは、ＭｇＦ２層の上にクロムの半透明層（すなわち、吸収体層）を含んでいた。言い方を変えると、薄膜構造は、Ｃｒ−ＭｇＦ２−Ａｌ−Ｎｉ−Ａｌ−ＭｇＦ２−Ｃｒであった。ＭｇＦ２層は剛性とファブリ−ペロー・フィルターのためのスペーサ層を提供するが、ファブリ−ペロー型干渉構造は回折格子でパターン化された反射体上に形成されてもよい。同じ様に、得られたフレークをキャリアに混合し、硬紙面にフレークを整列させるための磁場を生じる２つの磁石の間で、フレークを引き広げるためにドクター・ナイフを用いて硬紙上に塗り広げた。
【００８４】
第１曲線９４２は、フレークの全体としての回折格子に直交する入射光線で照らされた試料のカラー・トラベルを示している。第２曲線９４４は、全体としての回折格子に平行な入射光線で照らされた試料のカラー・トラベルを示している。この試料の全体的な印象は、金色のフィールドが、照射下に試料を傾けると銀色に変わり、フレークの配向した溝（回折格子）に直角に高度に配向した光線で照らすと回折効果を生じることである。
【００８５】
別の効果を別の光学的な構成で実現できると考えられている。例えば、回折フレークに金色の基調を付与するために、反射体材料として窒化チタン（ＴｉＮ）を用いてもよい。同じく、金を回折フレークに応用すると優れた反射体となる。銅はさらに別の基調色とカラー・シフトを得るために使用され得る。
【００８６】
本発明が様々な特定の実施形態により上で説明されたが、本発明の精神から逸脱することなく、本発明を他の特定の形態で実施することができる。こうして、上に記載された実施形態は、本発明を例示するが、請求範囲に示される本発明を限定するものではない。請求範囲の意味と範囲内に含まれる全ての修正と均等物は特許の請求範囲内に含まれる。
【図面の簡単な説明】
【００８７】
【図１】１Ａ〜１Ｄは本発明の様々な実施形態による例示的フレーク構造の単純化された横断面図である。
【図２】２Ａ、２Ｂは本発明の実施形態による、形状を付与されたフレークの単純化された平面図である。
【図３】３Ａは本発明の実施形態による、形状を付与された磁性層の単純化された平面図である。３Ｂ〜３Ｄは本発明の実施形態によるフレークの単純化された横断面図である。
【図４】本発明の実施形態による画像の単純化された平面図である。
【図５】本発明の実施形態によるＤＯＶＩＤの一部分の単純化された図である。
【図６】６Ａ〜６Ｄ本発明の実施形態による画像の１タイプを示す単純化された図である。
【図７】本発明の別の実施形態によるキネグラムを示す単純化された図である。
【図８】８Ａ〜８Ｃは本発明の実施形態による方法の単純化された流れ図である。
【図９】９Ａ〜９Ｅは本発明の様々な実施形態による整列した回折顔料フレークのカラー・スキャンを示す図である。
2005538233.tif 000003
2005538233.tif 000004
2005538233.tif 000005
2005538233.tif 000006
【図４】
2005538233.tif 000007
【図５】
2005538233.tif 000008
2005538233.tif 000009
【図７】
2005538233.tif 000010
【図８】
2005538233.tif 000011
2005538233.tif 000012
2005538233.tif 000013
2005538233.tif 000014
【国際調査報告】
2005538233.tif 000015
2005538233.tif 000016
2005538233.tif 000017
2005538233.tif 000018